Brevet FR3159391A1 — publié le 20250822

La présente invention se rapporte à une composition comprenant un polymère fluoré P1 et un additif polymère P2 . Composition à base de poly( fluorure de vinylidène) La présente invention concerne d’une manière générale le domaine du stockage d’énergie électrique dans des batteries secondaires rechargeables de type Li-ion. Plus précisément, la présente invention concerne une composition comprenant un polymère fluoré et un additif. La composition peut être utilisée comme liant à l’électrode. Arrière-plan technologique de l’invention Ces dernières années, il y a eu des développements remarquables dans la technologie électronique, et la fonctionnalité des appareils mobiles miniatures est devenue de plus en plus avancée, ce qui a créé une demande pour des alimentations plus petites et plus légères (pour avoir une densité d’énergie plus élevée) pour une utilisation dans de tels appareils. En tant que batteries à haute densité énergétique, les batteries secondaires à électrolyte non aqueux telles que les batteries secondaires lithium-ion sont largement utilisées. Une électrode pour batteries secondaires lithium-ion peut être obtenue, par exemple, par les moyens suivants : Premièrement, une formulation est obtenue en mélangeant des matériaux d’électrode pulvérulents tels qu’un matériau actif d’électrode et un agent conducteur, qui peut être ajouté si nécessaire, avec un liant et en dissolvant ou en dispersant le matériau mélangé dans un solvant approprié. Par la suite, une électrode pour batteries secondaires lithium-ion peut être obtenue en recouvrant un collecteur de courant avec la boue de mélange d’électrodes obtenue, en évaporant le solvant. Les matériaux actifs utilisés dans les électrodes sont généralement à base de nickel et plus précisément contiennent majoritairement du nickel. Cependant, lorsque le rapport de nickel dans le matériau actif de l’électrode augmente, la boue de mélange d’électrodes devient sujette à la gélification. On connait par exemple le document EP3795430 qui décrit une composition d’électrode comprenant un polymère à base de fluorure de vinylidène comprenant un groupe polaire et au moins 10% d’un polymère acrylique. Cependant, il a été observé que la composition d’électrode est beaucoup trop visqueuse (au-delà de 40000 cP initialement) pour être mise en œuvre à l’échelle industrielle. On connait également par le document EP2147029 un copolymère entre le fluorure de vinylidène et l’acide acrylique qui possède une forte tendance à la sédimentation au cours du temps. De manière générale, une composition d’électrode doit être processable d’un point industriel, stable (ne pas sédimenter) et ne pas gélifiée dans le temps. Il y a donc toujours un besoin pour des compositions d’électrodes présentant un bon compromis entre les différentes propriétés. La présente invention vise à résoudre tout ou partie des inconvénients des compositions d’électrodes actuelles en fournissant une composition de polymères particulière. Selon un premier aspect, la présente invention concerne une composition comprenant un polymère fluoré porteur de groupements polaires P1 et un additif polymère P2 comprenant des unités répétitives issues d’un monomère M 2 ; le ratio massique entre ledit polymère fluoré P1 et ledit additif polymère P2 est supérieur ou égal à 20 ; ledit monomère M2 étant de formule (I), (II), (III), (IV), (V), (VI), (VII) ou un mélange de ceux-ci R 1 R 2 C=C(R 3 )((X 2 ) p’ -C(O)R 4 ) (I) R 5 R 6 C=C(R 7 )(OC(O)R 8 ) (II) R 9 R 10 C=CR 11 C(O)OC(O)CR 12 =CR 13 R 14 (III) R 30 R 31 C=CR 32 (CN) (VI) R 33 R 34 C=CR 35 (C(O)NR 36 R 37 ) (VII) dans lesquelles R 1 , R 2 et R 3 sont indépendamment les uns des autres sélectionnés parmi le groupe consistant en H, CO 2 H et C 1 -C 5 alkyle ; R 4 est sélectionné parmi le groupe consistant en –NHC(CH 3 ) 2 CH 2 C(O)CH 3 et –OR 25 avec R 25 sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 5 , R 6 et R 7 sont indépendamment les uns des autres sélectionnés parmi le groupe consistant en H et C 1 -C 5 alkyle ; R 8 est C 1 -C 5 alkyle ; R 9 , R 10 , R 11 , R 12 , R 13 , R 14 , R 15 , R 16 , R 17 , R 18 , R 19 , R 20 , R 21 , R 22 , R 23 , R 24 , R 30 , R 31 , R 32 , R 33 , R 34 , R 35 sont indépendamment les uns des autres sélectionnés parmi le groupe consistant en H et C 1 -C 5 alkyle, de préférence sélectionnés parmi le groupe consistant en H et CH 3 ; R 36 et R 37 sont, indépendamment l’un de l’autre, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 38 , -OC(O)R 38 ; R 38 est sélectionné parmi le groupe consistant en C 1 -C 5 alkyle et C 6 -C 12 aryle substitué par un ou plusieurs groupements fonctionnels CO 2 H. Le demandeur a de manière surprenante trouvé que la composition spécifique selon la présente invention présentait un très bon compromis entre les différentes propriétés requises pour l’utilisation de celle-ci dans des applications telles que des compositions d’électrodes. La composition présente une viscosité idéale pour être processable industriellement, ne sédimente pas au cours du temps et ne gélifie pas au cours du temps. Selon un mode de réalisation préféré, le ratio massique entre ledit polymère fluoré P1 et ledit additif polymère P2 est inférieur ou égal à 1000, de préférence inférieur ou égal à 400. Selon un mode de réalisation préféré, ledit polymère P1 comprend des unités répétitives issues d’un monomère M1a sélectionné parmi le groupe consistant en fluorure de vinyle; fluorure de vinylidène (VDF); trifluoroéthylène (VF3); chlorotrifluoroéthylène (CTFE); 1,2-difluoroéthylène; tétrafluoroéthylène (TFE); hexafluoropropylène (HFP); perfluoro(alkyl vinyl) éthers tels que perfluoro(méthyl vinyl)éther (PMVE), perfluoro(éthyl vinyl) éther (PEVE) et perfluoro(propyl vinyl) éther (PPVE); perfluoro(1,3-dioxole); perfluoro(2,2-diméthyl-1,3-dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; perfluorobutyléthylène (PFBE); trifluoropropène, tétrafluoropropène, hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci. Selon un mode de réalisation préféré, ledit polymère fluoré P1 comprend des unités répétitives issues du monomère M1a et des unités répétitives issues d’un monomère M1c et optionnellement des unités répétitives issues d’un monomère M1b ; ledit monomère M1a étant le fluorure de vinylidène ; ledit monomère M1b sélectionné parmi le groupe consistant en fluorure de vinyle; trifluoroéthylène (VF3); chlorotrifluoroéthylène (CTFE); 1,2-difluoroéthylène; tétrafluoroéthylène (TFE); hexafluoropropylène (HFP); perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); le perfluoro(1,3-dioxole); le perfluoro(2,2-diméthyl-1,3-dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; le perfluorobutyl éthylène (PFBE); trifluoropropène, tétrafluoropropène, l’hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci ; ledit monomère M1c étant sélectionné parmi le groupe consistant en de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 5 alkyle ; R d est sélectionné parmi le groupe consistant en –NHC(CH 3 ) 2 CH 2 C(O)CH 3 ou –OR d ’ avec R d ’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R d ’’, -C(O)O-R d ’’ ou un hétérocycle à cinq ou dix chainons comprenant au moins un atome d’azote dans sa chaine cyclique ; R d ’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26 ’ )(R 27 ’ )C(R 28 ’ )(R 29 ’ )-] w 2 - et un groupement hydrocarbure C 1 -C 10 alkyle optionnellement porteur d’un ou plusieurs groupement(s) -OH, -CO 2 H ou ester(s) ; avec w2 étant un entier de 1 à 50, avantageusement de 1 à 25, de préférence de 1 à 10, en particulier de 1 à 5 ; R 26 ’ , R 27 ’ , R 28 ’ , R 29 ’ sont indépendamment les uns des autres, indépendamment pour chaque unité w2, sélectionnés parmi le groupe consistant en H et C 1 -C 5 alkyle. Selon un mode de réalisation préféré, ledit monomère M1c est présent dans ledit polymère P1 dans une teneur molaire de 0,01 % à 5%. Selon un mode de réalisation préféré, ledit monomère M1b est présent dans ledit polymère P1 dans une teneur molaire de 1 % à 25%. Selon un mode de réalisation préféré, ledit additif polymère P2 a une masse molaire en poids comprise entre 500 g/mol et 50000 g/mol, de préférence entre 500 g/mol et 25000 g/mol. Selon un mode de réalisation préféré, ledit additif polymère P2 comprend des unités répétitives issues d’un monomère M2 de formule (I), (III) ou (IV) dans lesquelles R 1 , R 2 et R 3 sont indépendamment les uns des autres sélectionnés parmi le groupe consistant en H, CO 2 H et C 1 -C 3 alkyle ; R 4 est –OR 25 avec R 25 sélectionné parmi le groupe consistant en H et C 1 -C 15 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 , R 14 , R 15 , R 16 sont indépendamment les uns des autres sélectionnés parmi le groupe consistant en H et C 1 -C 5 alkyle, de préférence sélectionnés parmi le groupe consistant en H et CH 3 . Selon un mode de réalisation préféré, ledit additif polymère P2 comprend des unités répétitives issues d’un monomère M2 de formule (I), (III) ou (IV) dans lesquelles R 1 , R 2 et R 3 sont indépendamment les uns des autres sélectionnés parmi le groupe consistant en H, CO 2 H et C 1 -C 3 alkyle ; R 4 est –OR 25 avec R 25 sélectionné parmi le groupe consistant en H et C 1 -C 10 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 5 alkyle optionnellement porteur d’un ou plusieurs groupement(s) -OH, -CO 2 H ou ester(s) ; avec w1 étant un entier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 , R 14 , R 15 , R 16 sont indépendamment les uns des autres sélectionnés parmi le groupe consistant en H et C 1 -C 5 alkyle, de préférence sélectionnés parmi le groupe consistant en H et CH 3 . Selon un mode de réalisation préféré, ladite composition possède un facteur de sédimentation S compris entre 0,8 et 1,1, calculé selon le protocole détaillé dans la présente demande. Selon un autre aspect, la présente invention fournit un liant pour batterie Li-ion comprenant ladite composition selon la présente invention. Selon un autre aspect, la présente invention fournit une composition d’électrode comprenant une matière active et ledit liant selon la présente invention. Selon un autre aspect, la présente invention fournit une électrode pour batterie lithium-ion comportant un collecteur métallique dont au moins une face est recouverte de ladite composition d’électrode selon la présente invention. Selon un autre aspect, la présente invention fournit une batterie secondaire Li-ion comprenant une anode, une cathode et un séparateur, dans laquelle l’anode ou la cathode est une électrode selon la présente invention. Description détaillée de la présente invention Selon un premier aspect de la présente invention, une composition est fournie. Ladite composition peut être sous forme de poudre ou sous la forme d’un latex ou d’une solution en présence d’un solvant organique. De préférence, ladite composition est sous forme de poudre. Ladite composition comprend un polymère fluoré P1 et un additif polymère P2 qui sont détaillées ci-dessous. Selon un mode de réalisation particulier, ladite composition consiste en un polymère fluoré P1 et un additif polymère P2 qui sont détaillées ci-dessous. Ledit polymère P1 est porteur de groupements polaires. Dans ladite composition, le ratio massique entre ledit polymère fluoré P1 et ledit additif polymère P2 est supérieur ou égal à 20, avantageusement supérieur ou égal à 21, de préférence supérieur ou égal à 22, plus préférentiellement supérieur ou égal à 23, en particulier supérieur ou égal à 24, plus particulièrement supérieur ou égal à 25, de manière privilégiée supérieur ou égal à 26. Le ratio massique se réfère au ratio des teneurs massiques dans la composition des deux composés considérés. Selon un mode de réalisation préféré, le ratio massique entre ledit polymère fluoré P1 et ledit additif polymère P2 est supérieur ou égal à 27, avantageusement supérieur ou égal à 28, de préférence supérieur ou égal à 29, plus préférentiellement supérieur ou égal à 30, en particulier supérieur ou égal à 31, plus particulièrement supérieur ou égal à 32, de manière privilégiée supérieur ou égal à 33, de manière avantageusement privilégiée supérieur ou égal à 34, de manière préférentiellement privilégiée supérieur ou égal à 35, de manière plus préférentiellement privilégiée supérieur ou égal à 36, de manière particulièrement privilégiée supérieur ou égal à 37, de manière plus particulièrement privilégiée supérieur ou égal à 38. La teneur en additif polymère P2 dans ladite composition influence la viscosité dans la composition d’électrode avec lequel celle-ci est préparée. Ainsi, il a été constaté que lorsque le ratio entre le polymère fluoré P1 et l’additif polymère P2 est inférieur à 19, la viscosité de la composition d’électrode est trop élevée pour être processable à l’échelle industrielle. Avantageusement, dans ladite composition, le ratio massique entre ledit polymère fluoré P1 et ledit additif polymère P2 est inférieur ou égal à 1000, de préférence inférieur ou égal à 900, plus préférentiellement inférieur ou égal à 800, en particulier inférieur ou égal à 700, plus particulièrement inférieur ou égal à 600, de manière privilégiée inférieur ou égal à 500, de manière avantageusement privilégiée inférieur ou égal à 400. Selon un mode de réalisation particulier, dans ladite composition, le ratio massique entre ledit polymère fluoré P1 et ledit additif polymère P2 est inférieur ou égal à 375, de préférence inférieur ou égal à 350, plus préférentiellement inférieur ou égal à 325, en particulier inférieur ou égal à 300, plus particulièrement inférieur ou égal à 275, de manière privilégiée inférieur ou égal à 250, de manière avantageusement privilégiée inférieur ou égal à 225, de manière préférentiellement privilégiée inférieur ou égal à 200. Il a été constaté que lorsque le ratio massique entre le polymère fluoré P1 et l’additif polymère P2 est trop élevée, la composition d’électrode préparée avec ladite composition sédimente au cours du temps. Ainsi, afin d’améliorer la stabilité de la composition d’électrode au cours du temps et ainsi éviter la sédimentation de celle-ci, il est préférable d’avoir un ratio massique P1 / P2 tel qu’exprimé ci-dessus. Selon un mode de réalisation particulier, lorsque ladite composition est sous forme de poudre, celle-ci comprend au moins 95% en poids dudit polymère fluoré P1 sur base du poids total de la composition, avantageusement au moins 96% en poids, de préférence au moins 97% en poids, plus préférentiellement au moins 98% en poids, en particulier au moins 98,5% en poids dudit polymère fluoré P1 sur base du poids total de la composition. Selon un mode de réalisation particulier, lorsque ladite composition est sous forme de poudre, celle-ci comprend moins de 5% en poids, avantageusement moins de 4% en poids, de préférence moins de 3% en poids, plus préférentiellement moins de 2% en poids, en particulier moins de 1,5% en poids, dudit additif polymère P2 sur base du poids total de la composition. Selon un mode de réalisation particulier, lorsque ladite composition est sous forme de poudre, celle-ci consiste en de 0,01% à 5%, avantageusement de 0,05% à 4%, de préférence de 0,1% à 3%, plus préférentiellement de 0,5% à 2,5%, en particulier de 0,5 à 2,0%, plus particulièrement de 0,75 à 1,5% en poids dudit additif polymère P2 sur base du poids total de ladite composition ; le complément étant ledit polymère fluoré P1 . Ladite composition peut être préparée par mélange des constituants, par exemple sous forme de poudre, dans les proportions requises. Alternativement, les constituants peuvent être mélangés sous forme d’une solution aqueuse ou d’une solution organique (c’est-à-dire en présence d’un solvant organique, dans les proportions requises puis la solution peut être séchée pour obtenir une poudre ou utilisée telle quelle. Ledit solvant organique n’est pas spécifiquement limité et est choisi de sorte à solubiliser ledit polymère fluoré P1 et ledit additif polymère P2 . Ledit solvant organique peut être de manière non limitative n-methylpyrrolidone (NMP), dimethylsulfoxide (DMSO), N,N-dimethylformamide (DMF), triethylphosphite (TEP), acétone, cyclopentanone, tetrahydrofurane, methyl ethylketone (MEK), methyl isobutyl ketone (MiBK), ethyl acetate (EA), butyl acetate (BA), ethylene carbonate (EC), propylene carbonate (PC), dimethyl carbonate (DMC), diethyl carbonate (DEC), ethyl methyl carbonate (EMC), gamma-butyrolactone and N-butylpyrrolidone ; et les mélanges de ceux-ci. Selon un mode de réalisation préféré, le ratio entre la viscosité V2 et la viscosité V1 est compris entre 0,25 et 5,0 ; la viscosité V2 correspond à la viscosité obtenue à partir de la composition selon la présente invention et la viscosité V1 correspond à la viscosité obtenue à partir du polymère fluoré P1 . Avantageusement, ledit ratio V2 / V1 est compris entre 0,5 et 4,5, de préférence entre 0,75 et 4,0, plus préférentiellement entre 0,75 et 3,5, en particulier entre 0,75 et 3,0, plus particulièrement entre 0,75 et 2,5. Lesdites viscosités V1 et V2 sont mesurées selon le protocole décrit ci-dessous dans les exemples. Lorsque le ratio V2 / V1 est dans la gamme mentionnée ci-dessus, la composition d’électrode comprenant la composition selon l’invention présente un très bon comportement rhéologique pour faciliter la processabilité de celle-ci lors de la préparation d’une électrode. Selon un mode de réalisation préféré, le facteur de sédimentation S de ladite composition selon l’invention est compris entre 0,8 et 1,1, avantageusement entre 0,82 et 1,05, de préférence entre 0,84 et 1,05, plus préférentiellement entre 0,86 et 1, en particulier entre 0,88 et 1, plus particulièrement entre 0,90 et 1. Le facteur de sédimentation S correspond au ratio entre la teneur en solide d’une composition à t = 0 et la teneur en solide d’une composition à t = 120h. Le facteur de sédimentation est calculé selon le protocole détaillé ci-dessous dans les exemples. Ladite composition selon la présente invention permet d’éviter la sédimentation de la composition d’électrode comprenant celle-ci. Pour assurer une bonne mise en œuvre d’une électrode, il est préférable que le facteur de sédimentation S reste dans la gamme mentionnée ci-dessus. Plus particulièrement, grâce à la composition selon la présente invention, le facteur de sédimentation S est compris entre 0,95 et 1, avantageusement entre 0,96 et 1, de préférence entre 0,97 et 1, plus préférentiellement entre 0,98 et 1. La stabilité au cours du temps, c’est-à-dire l’absence de sédimentation, permet de garantir une homogénéité de la composition d’électrode lors de la préparation d’une électrode ce qui améliore la qualité et les performances de celle-ci. La composition selon la présente invention permet d’atteindre cet objectif. Polymère fluoré P1 Selon un mode de réalisation préféré, ledit polymère fluoré P1 comprend dans sa chaîne au moins un monomère fluoré M1a choisi parmi les composés contenant un groupe vinyle capable de s'ouvrir pour se polymériser et qui contient, directement attaché à ce groupe vinyle, au moins un atome de fluor, un groupe fluoroalkyle ou un groupe fluoroalkoxy. Comme mentionné ci-dessus, ledit polymère fluoré P1 est porteur de groupements polaires. Ces groupements polaires peuvent être présents dans ledit polymère fluoré P1 par l’intermédiaire d’un monomère porteur desdits groupements polaires. Alternativement, lesdits groupements polaires peuvent être greffés sur un polymère fluoré pour donner ledit polymère fluoré P1 selon des techniques connues. De préférence, les groupements polaires sont introduits dans ledit polymère fluoré P1 par l’intermédiaire d’un monomère porteur desdits groupements polaires, par exemple par l’intermédiaire des monomères M1c tels que décrits ci-dessous dans la présente demande. De préférence, ledit polymère fluoré P1 comprend des unités répétitives issues d’un monomère M1a sélectionné parmi le groupe consistant en fluorure de vinyle; fluorure de vinylidène (VDF); trifluoroéthylène (VF3); chlorotrifluoroéthylène (CTFE); 1,2-difluoroéthylène; tétrafluoroéthylène (TFE); hexafluoropropylène (HFP); perfluoro(alkyl vinyl) éthers tels que perfluoro(méthyl vinyl)éther (PMVE), perfluoro(éthyl vinyl) éther (PEVE) et perfluoro(propyl vinyl) éther (PPVE); perfluoro(1,3-dioxole); perfluoro(2,2-diméthyl-1,3-dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; perfluorobutyléthylène (PFBE); trifluoropropène, tétrafluoropropène, hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci. Parmi les trifluoropropènes on peut citer le 3,3,3-trifluoropropène. Parmi les tétrafluoropropènes, on peut citer le 2,3,3,3-tétrafluoropropène, 1,3,3,3-tétrafluoropropène. Parmi les pentafluoropropène, on peut citer le 1,1,3,3,3-pentafluoropropène ou le 1,2,3,3,3-pentafluoropropène. Le chlorofluoroéthylène peut désigner soit le 1-chloro-1-fluoroéthylène, soit le 1-chloro-2-fluoroéthylène. L’isomère 1-chloro-1-fluoroéthylène est préféré. Le chlorotrifluoropropène est de préférence le 1-chloro-3,3,3-trifluoropropène ou le 2-chloro-3,3,3-trifluoropropène. En particulier, ledit polymère fluoré P1 comprend au moins des unités répétitives issues d’un monomère M1a étant le fluorure de vinylidène. Le polymère fluoré P1 est de préférence un copolymère du fluorure de vinylidène. Selon un autre mode de réalisation particulier, le polymère fluoré P1 est un polymère comprenant des unités répétitives issues d’un monomère M1a étant le fluorure de vinylidène et des unités répétitives issues d’un monomère M1 c et optionnellement des unités répétitives issues d’un monomère fluoré M1b . Dans ledit polymère fluoré P1 , le taux massique des unités répétitives M1a est d’au moins 50%, de préférence au moins 60%, plus préférablement supérieur à 70% et avantageusement supérieur à 80%. Selon un autre mode de réalisation, ledit polymère fluoré P1 comprend des unités répétitives issues d’un monomère M1a étant le fluorure de vinylidène et des unités répétitives issues d’un monomère M1 c . Dans ce cas, ledit monomère M1c peut être de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 5 alkyle ; R d est sélectionné parmi le groupe consistant en –NHC(CH 3 ) 2 CH 2 C(O)CH 3 ou –OR d ’ avec R d ’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R d ’’, -C(O)O-R d ’’ ou un hétérocycle à cinq ou dix chainons comprenant au moins un atome d’azote dans sa chaine cyclique ; R d ’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26 ’ )(R 27 ’ )C(R 28 ’ )(R 29 ’ )-] w 2 - et un groupement hydrocarbure C 1 -C 10 alkyle optionnellement porteur d’un ou plusieurs groupement(s) -OH, -CO 2 H ou ester(s) ; avec w2 étant un entier de 1 à 50, avantageusement de 1 à 25, de préférence de 1 à 10, en particulier de 1 à 5 ; R 26 ’ , R 27 ’ , R 28 ’ , R 29 ’ sont indépendamment les uns des autres, indépendamment pour chaque unité w2, sélectionnés parmi le groupe consistant en H et C 1 -C 5 alkyle. Ledit hétérocycle peut être saturé ou insaturé ou aromatique. Ledit hétérocycle peut être monocyclique ou bicyclique. Ledit hétérocycle peut être un cycle pyrrole, pyrrolidine, pyridine, pipéridine, pyrimidine, pyrazine, 1,4-dihydropyridine, indole, oxindole, isatine, quinoléine, isoquinoléine, quinazoline, imidazoline, pyrazolidine, 2-pyrrolidone, deltalactame, succinimide, 2-imidazolidinone, 4-imidazolidinone. Ledit hétérocycle peut être substitué par un ou plusieurs groupements C 1 -C 5 alkyle. Comme mentionné ci-dessus, le C 1 -C 18 alkyle est optionnellement substitué par ledit hétérocycle. Ce dernier peut être lié à la chaine alkyle par l’atome d’azote ou tout autre atome formant l’hétérocycle. De préférence l’hétérocycle est 2-pyrrolidone, delta-lactame, succinimide, 2-imidazolidinone, 4-imidazolidinone. Avantageusement, ledit monomère M 1c peut être de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 5 alkyle ; R d est –OR d ’ avec R d ’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R d ’’, -C(O)O-R d ’’ ou un hétérocycle à cinq ou dix chainons comprenant au moins un atome d’azote dans sa chaine cyclique ; R d ’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26 ’ )(R 27 ’ )C(R 28 ’ )(R 29 ’ )-] w 2 - et un groupement hydrocarbure C 1 -C 10 alkyle optionnellement porteur d’un ou plusieurs groupement(s) -OH, -CO 2 H ou ester(s) ; avec w2 étant un entier de 1 à 50, avantageusement de 1 à 25, de préférence de 1 à 10, en particulier de 1 à 5 ; R 26 ’ , R 27 ’ , R 28 ’ , R 29 ’ sont indépendamment les uns des autres, indépendamment pour chaque unité w2, sélectionnés parmi le groupe consistant en H et C 1 -C 5 alkyle. De préférence, ledit monomère M 1c peut être de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 5 alkyle ; R d est –OR d ’ avec R d ’ sélectionné parmi le groupe consistant en H et C 1 -C 1 5 alkyle optionnellement substitué par un ou plusieurs groupement(s) –OH, -CO 2 H, -SO 3 H, -PO 3 H, -OC(O)R d ’’, -C(O)O-R d ’’; R d ’’ étant sélectionné parmi le groupe consistant en C 1 -C 5 alkyle ou C 6 -C 1 0 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26 ’ )(R 27 ’ )C(R 28 ’ )(R 29 ’ )-] w 2 - et un groupement hydrocarbure C 1 -C 10 alkyle optionnellement porteur d’un ou plusieurs groupement(s) -OH, -CO 2 H ou ester(s) ; avec w2 étant un entier de 1 à 50, avantageusement de 1 à 25, de préférence de 1 à 10, en particulier de 1 à 5 ; R 26 ’ , R 27 ’ , R 28 ’ , R 29 ’ sont indépendamment les uns des autres, indépendamment pour chaque unité w2, sélectionnés parmi le groupe consistant en H et C 1 -C 5 alkyle. Plus préférentiellement, ledit monomère M 1c peut être de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 3 alkyle ; R d est –OR d ’ avec R d ’ sélectionné parmi le groupe consistant en H et C 1 -C 1 0 alkyle optionnellement substitué par un ou plusieurs groupement(s) –OH, -CO 2 H, -SO 3 H, -PO 3 H, -OC(O)R d ’’, -C(O)O-R d ’’; R d ’’ étant sélectionné parmi le groupe consistant en C 1 -C 5 alkyle ou C 6 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26 ’ )(R 27 ’ )C(R 28 ’ )(R 29 ’ )-] w 2 - et un groupement hydrocarbure C 1 -C 5 alkyle optionnellement porteur d’un ou plusieurs groupement(s) -OH, -CO 2 H ou ester(s) ; avec w2 étant un entier de 1 à 5 ; R 26 ’ , R 27 ’ , R 28 ’ , R 29 ’ sont indépendamment les uns des autres, indépendamment pour chaque unité w2, sélectionnés parmi le groupe consistant en H et C 1 -C 3 alkyle. En particulier, ledit monomère M 1c peut être de formule R a R b C=C(R c )(C(O)R d ) dans laquelle les substituants R a , R b et R c sont indépendamment les uns des autres sélectionnés parmi le groupe consistant en H, CO 2 H et C 1 -C 3 alkyle ; R d est –OR d ’ avec R d ’ sélectionné parmi le groupe consistant en H et C 1 -C 1 0 alkyle optionnellement substitué par un ou plusieurs groupement(s) –OH, -CO 2 H, -SO 3 H, -PO 3 H, -OC(O)R d ’’, -C(O)O-R d ’’; R d ’’ étant sélectionné parmi le groupe consistant en C 1 -C 5 alkyle ou C 6 aryle optionnellement substitué par un ou plusieurs groupement(s) –OH, -CO 2 H, -SO 3 H, -PO 3 H. Ledit monomère M1c peut également être de formule R e R f C=C(R g )(OC(O)R h ) ; R i R j C=CR k C(O)OC(O)CR l =CR m R n ; R o R p C=CR q (CN) ; R r R s C=CR t (C(O)NR u R v ) ; dans lesquelles R h est C 1 -C 5 alkyle ; R e , R f , R g , R h , R i , R j , R k , R l , R m , R n , R o , R p , R q , R r , R s , R t , R u , R v sont indépendamment les uns des autres sélectionnés parmi le groupe consistant en H et C 1 -C 5 alkyle, de préférence sélectionnés parmi le groupe consistant en H et CH 3 . Ledit monomère M1c peut également être de formule dans lesquelles R aa , R ab , R ac , R ad , R ae , R af , R ag , R ah , R ai , R aj , R ak , R al sont indépendamment les uns des autres sélectionnés parmi le groupe consistant en H et C 1 -C 5 alkyle, de préférence sélectionnés parmi le groupe consistant en H et CH 3 . Selon un mode de réalisation particulièrement préféré, ledit monomère M 1c peut être l’acide acrylique, l'acrylate de méthyle, l'acrylate d'éthyle, l'acrylate de propyle, l'acrylate de n-butyle, l'acrylate d'isobutyle, l’acrylate de t-butyle, l’acrylate de n-dodécyle, l'acrylate d'amyle, l'acrylate d'isoamyle, l'acrylate d'hexyle, l'acrylate de 2-éthylhexyle, l'acrylamide de diacétone, l'acrylate de lauryle, l’acrylate de n-octyle, le methacrylate d’hydroxypropyle, le methacrylate d’hydroxybutyle, le methacrylate d’hydroxyéthyle, l’acrylate d’hydroxyéthyle, l’acrylate d’hydroxypropyle, l’acrylate d’hydroxybutyle, l’acide acrylique de méthyle, le méthacrylate de méthyle, le méthacrylate d'éthyle, le méthacrylate de propyle, le méthacrylate de n-butyle, le méthacrylate d'isobutyle, le méthacrylate de t-butyle, le méthacrylate de n-dodécyle, le méthacrylate d'amyle, le méthacrylate d'isoamyle, le méthacrylate d'hexyle, le méthacrylate de 2-éthylhexyle, le méthacrylate de lauryle, le méthacrylate de n-octyle, le méthacrylate d’ureido, l’anhydride maléique, l’acétate de vinyle, acrylamide, acrylonitrile, l’anhydride de méthacrylique de formule CH 2 =C(CH 3 )C(O)OC(O)C(CH 3 )=CH 2 , les monomères de formule CH 2 =CH(CO 2 CH 2 CH 2 CO 2 H), CH 2 =CH(CO 2 CH 2 CH 2 -O-C(O)-CH 2 CH 2 CO 2 H), CH 2 =CH(CO 2 CH 2 CH 2 CH 2 -O-C(O)-CH 2 CH 2 CO 2 H), CH 2 =CH(CO 2 CH(CH 3 )CH 2 -O-C(O)-CH 2 CH 2 CO 2 H),CH 2 =CH(CO 2 CH 2 CH 2 -O-C(O)-C 6 H 4 CO 2 H), CH 2 =CH(CO 2 CH 2 CH 2 CH 2 CH(CO 2 H)CH 2 CH 2 CO 2 H) ; et les mélanges de ceux-ci. Parmi ceux-ci, ledit monomère M 1c avec un groupe alkyle ayant de 1 à 8 atomes de carbone est préféré, et un groupe alkyle ayant de 1 à 5 atomes de carbone est plus préférable. Ledit polymère fluoré P1 peut comprendre une ou plusieurs unités répétitives issues dudit monomère M 1c tel que défini ici. De préférence, lorsqu’il en contient, ledit polymère P1 comprend de 0,01% à 10%, de préférence de 0,05% à 5%, en particulier de 0,1 % à 5% en poids d’unités répétitives issues dudit monomère M 1c sur base du poids total dudit polymère P1 . De préférence, lorsque le monomère fluoré M1a est le fluorure de vinylidène, le taux massique en unités répétitives fluorure de vinylidène dans ledit polymère fluoré P1 est d’au moins 50%, de préférence au moins 60%, plus préférablement au moins 70%, en particulier au moins 80%, plus particulièrement au moins 90%, de manière privilégiée au moins 95%. En particulier, ledit polymère fluoré P1 comprend au moins 50%, de préférence au moins 60%, plus préférablement au moins 70%, en particulier au moins 80%, plus particulièrement au moins 90%, de manière privilégiée au moins 95% en poids d’unités répétitives issues d’un monomère M1a étant le fluorure de vinylidène et de 0,01% à 5% en poids d’unités répétitives issues d’un monomère M1c tel que défini ci-dessus, sur base du poids total dudit polymère P1 ; en particulier ledit monomère M 1c est sélectionné parmi le groupe consistant en l’acide acrylique, l'acrylate de méthyle, l'acrylate d'éthyle, l'acrylate de propyle, l'acrylate de n-butyle, l'acrylate d'isobutyle, l’acrylate de t-butyle, l’acrylate de n-dodécyle, l'acrylate d'amyle, l'acrylate d'isoamyle, l'acrylate d'hexyle, l'acrylate de 2-éthylhexyle, l'acrylamide de diacétone, l'acrylate de lauryle, l’acrylate de n-octyle, le methacrylate d’hydroxypropyle, le methacrylate d’hydroxybutyle, le methacrylate d’hydroxyéthyle, l’acrylate d’hydroxyéthyle, l’acrylate d’hydroxypropyle, l’acrylate d’hydroxybutyle, l’acide acrylique de méthyle, le méthacrylate de méthyle, le méthacrylate d'éthyle, le méthacrylate de propyle, le méthacrylate de n-butyle, le méthacrylate d'isobutyle, le méthacrylate de t-butyle, le méthacrylate de n-dodécyle, le méthacrylate d'amyle, le méthacrylate d'isoamyle, le méthacrylate d'hexyle, le méthacrylate de 2-éthylhexyle, le méthacrylate de lauryle, le méthacrylate de n-octyle, le méthacrylate d’ureido, l’anhydride maléique, l’acétate de vinyle, acrylamide, acrylonitrile, l’anhydride de méthacrylique de formule CH 2 =C(CH 3 )C(O)OC(O)C(CH 3 )=CH 2 , les monomères de formule CH 2 =CH(CO 2 CH 2 CH 2 CO 2 H), CH 2 =CH(CO 2 CH 2 CH 2 -O-C(O)-CH 2 CH 2 CO 2 H), CH 2 =CH(CO 2 CH 2 CH 2 CH 2 -O-C(O)-CH 2 CH 2 CO 2 H), CH 2 =CH(CO 2 CH(CH 3 )CH 2 -O-C(O)-CH 2 CH 2 CO 2 H),CH 2 =CH(CO 2 CH 2 CH 2 -O-C(O)-C 6 H 4 CO 2 H), CH 2 =CH(CO 2 CH 2 CH 2 CH 2 CH(CO 2 H)CH 2 CH 2 CO 2 H) ; et les mélanges de ceux-ci. Optionnellement, ledit polymère fluoré P1 comprend également des unités répétitives issues d’un monomère fluoré M1b . Ledit monomère fluoré M1b est différent du monomère M1a . de préférence, ledit monomère fluoré M1b est sélectionné parmi le groupe consistant en fluorure de vinyle; trifluoroéthylène (VF3); chlorotrifluoroéthylène (CTFE); 1,2-difluoroéthylène; tétrafluoroéthylène (TFE); hexafluoropropylène (HFP); perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); le perfluoro(1,3-dioxole); le perfluoro(2,2-diméthyl-1,3-dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; le perfluorobutyl éthylène (PFBE); trifluoropropène, tétrafluoropropène, l’hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci. De préférence, le polymère fluoré P1 comprend des unités répétitives issues d’un monomère M1a étant le fluorure de vinylidène et des unités répétitives issues d’un monomère fluoré M1b sélectionné parmi le groupe consistant en fluorure de vinyle; trifluoroéthylène; chlorotrifluoroéthylène; 1,2-difluoroéthylène, tétrafluoroéthylène; hexafluoropropylène; perfluoro(alkyl vinyl)éthers tels que le perfluoro(méthyl vinyl)éther, perfluoro(éthyl vinyl)éther ou perfluoro(propyl vinyl)éther; perfluoro(1,3-dioxole); perfluoro(2,2-diméthyl-1,3-dioxole); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R’CH 2 OCF=CF 2 dans laquelle R’ est hydrogène ou F(CF 2 )z et z est 1, 2, 3 ou 4; le produit de formule R’’OCF=CH 2 dans laquelle R’’ est F(CF 2 )z et z est 1, 2, 3 ou 4; trifluoropropène, tétrafluoropropène, l’hexafluoroisobutylène, perfluorobutyléthylène, pentafluoropropène, bromotrifluoroéthylène, chlorofluoroethylène, chlorotrifluoropropène ou 2-trifluorométhyl-3,3,3-trifluoro-1-propène ou un mélange de ceux-ci. En particulier, le polymère fluoré P1 comprend des unités répétitives issues d’un monomère M1a étant le fluorure de vinylidène et des unités répétitives issues d’un monomère fluoré M1b sélectionné parmi le groupe consistant en trifluoroéthylène, chlorotrifluoroéthylène, 1,2-difluoroéthylène, tétrafluoroéthylène et l’hexafluoropropylène ou un mélange de ceux-ci. De préférence, lorsqu’il en contient, ledit polymère fluoré P1 comprend de 1% à 40%, de préférence de 1% à 30%, en particulier de 2 % à 20% en poids d’unités répétitives issues dudit monomère M 1b sur base du poids total dudit polymère. Selon un autre mode de réalisation, ledit polymère fluoré P1 comprend des unités répétitives issues d’un monomère M1a étant le fluorure de vinylidène, des unités répétitives issues d’un monomère fluoré M1b , des unités répétitives issues d’un monomère M1 c ; lesdits monomères M1b et M1 c étant tels que définis ci-dessus dans les proportions telles que définis ci-dessus. Selon un mode de réalisation préféré, ledit polymère fluoré P1 est préparé par un procédé de polymérisation en suspension ou en émulsion formant un latex qui peut être éventuellement séché pour aboutir à un polymère fluoré P1 sous forme de poudre. Selon un mode de réalisation, la taille moyenne des particules dudit polymère P1 est comprise entre 10 et 1000 nm. Selon un autre mode de réalisation, la taille moyenne des particules est comprise entre 1 µm et 200 µm, de préférence de 1 µm à 100 µm. La taille moyenne des particules est déterminée par granulométrie laser. Un analyseur de taille de particules de type Malvern INSITEC System est utilisé pour la mesure. Celle-ci est effectuée en voie sèche par diffraction laser sur une poudre avec un focal de 100 mm. Selon certains modes de réalisation, le fluorure de vinylidène contenu dans ledit polymère fluoré P1 est biosourcé. Le terme « biosourcé » signifie « issu de la biomasse ». Ceci permet d’améliorer l’empreinte écologique du polymère. Le VDF biosourcé peut être caractérisé par une teneur en carbone renouvelable, c’est-à-dire en carbone d’origine naturelle et provenant d’un biomatériau ou de la biomasse, d'au moins 1 % atomique comme déterminé par la teneur en 14C selon la norme NF EN 16640. Le terme de « carbone renouvelable » indique que le carbone est d’origine naturelle et provient d'un biomatériau (ou de la biomasse), comme indiqué ci-après. Selon certains modes de réalisation, la teneur en bio-carbone du VDF peut être supérieure à 5%, de préférence supérieure à 10%, de préférence supérieure à 25%, de préférence supérieure ou égale à 33%, de préférence supérieure à 50%, de préférence supérieure ou égale à 66%, de préférence supérieure à 75%, de préférence supérieure à 90%, de préférence supérieure à 95%, de préférence supérieure à 98%, de préférence supérieure à 99%, avantageusement égale à 100%. Additif polymère P2 Comme mentionné ci-dessus, ladite composition comprend un additif polymère P2 . L’additif polymère P2 comprend des unités répétitives issues d’un monomère M2 de formule (I), (II), (III), (IV), (V), (VI), (VII) ou un mélange de ceux-ci R 1 R 2 C=C(R 3 )((X 2 ) p’ -C(O)R 4 ) (I) R 5 R 6 C=C(R 7 )(OC(O)R 8 ) (II) R 9 R 10 C=CR 11 C(O)OC(O)CR 12 =CR 13 R 14 (III) R 30 R 31 C=CR 32 (CN) (VI) R 33 R 34 C=CR 35 (C(O)NR 36 R 37 ) (VII) dans lesquelles R 1 , R 2 et R 3 sont indépendamment les uns des autres sélectionnés parmi le groupe consistant en H, CO 2 H et C 1 -C 5 alkyle ; R 4 est sélectionné parmi le groupe consistant en –NHC(CH 3 ) 2 CH 2 C(O)CH 3 et –OR 25 avec R 25 sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 5 , R 6 et R 7 sont indépendamment les uns des autres sélectionnés parmi le groupe consistant en H et C 1 -C 5 alkyle ; R 8 est C 1 -C 5 alkyle ; R 9 , R 10 , R 11 , R 12 , R 13 , R 14 , R 15 , R 16 , R 17 , R 18 , R 19 , R 20 , R 21 , R 22 , R 23 , R 24 , R 30 , R 31 , R 32 , R 33 , R 34 , R 35 sont indépendamment les uns des autres sélectionnés parmi le groupe consistant en H et C 1 -C 5 alkyle, de préférence sélectionnés parmi le groupe consistant en H et CH 3 ; R 36 et R 37 sont, indépendamment l’un de l’autre, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 38 , -OC(O)R 38 ; R 38 est sélectionné parmi le groupe consistant en C 1 -C 5 alkyle et C 6 -C 12 aryle substitué par un ou plusieurs groupements fonctionnels CO 2 H. Avantageusement, l’additif polymère P2 comprend des unités répétitives issues d’un monomère M2 de formule (I), (II), (III), (IV), (V) ou un mélange de ceux-ci R 1 R 2 C=C(R 3 )((X 2 ) p’ -C(O)R 4 ) (I) R 5 R 6 C=C(R 7 )(OC(O)R 8 ) (II) R 9 R 10 C=CR 11 C(O)OC(O)CR 12 =CR 13 R 14 (III) R 30 R 31 C=CR 32 (CN) (VI) R 33 R 34 C=CR 35 (C(O)NR 36 R 37 ) (VII) dans lesquelles R 1 , R 2 et R 3 sont indépendamment les uns des autres sélectionnés parmi le groupe consistant en H, CO 2 H et C 1 -C 5 alkyle ; R 4 est sélectionné parmi le groupe consistant en –NHC(CH 3 ) 2 CH 2 C(O)CH 3 et –OR 25 avec R 25 sélectionné parmi le groupe consistant en H et C 1 -C 1 5 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 5 , R 6 et R 7 sont indépendamment les uns des autres sélectionnés parmi le groupe consistant en H et C 1 -C 3 alkyle ; R 8 est C 1 -C 3 alkyle ; R 9 , R 10 , R 11 , R 12 , R 13 , R 14 , R 15 , R 16 , R 17 , R 18 , R 19 , R 20 , R 21 , R 22 , R 23 , R 24 , R 30 , R 31 , R 32 , R 33 , R 34 , R 35 sont indépendamment les uns des autres sélectionnés parmi le groupe consistant en H et C 1 -C 3 alkyle, de préférence sélectionnés parmi le groupe consistant en H et CH 3 ; R 36 et R 37 sont, indépendamment l’un de l’autre, sélectionnés parmi le groupe consistant en H et C 1 -C 5 alkyle optionnellement substitué par un ou plusieurs groupement(s) –OH, -CO 2 H, SO 3 H, -OPO 3 2- , -C(O)OR 38 , -OC(O)R 38 ; R 38 est sélectionné parmi le groupe consistant en C 1 -C 3 alkyle et C 6 aryle substitué par un ou plusieurs groupements fonctionnels CO 2 H. De préférence, ledit additif polymère P 2 comprenant des unités répétitives issues d’un monomère M2 de formule (I), (II), (III) (IV), (V), (VI), (VII) ou un mélange de celles-ci R 1 R 2 C=C(R 3 )((X 2 ) p’ -C(O)R 4 ) (I) R 5 R 6 C=C(R 7 )(OC(O)R 8 ) (II) R 9 R 10 C=CR 11 C(O)OC(O)CR 12 =CR 13 R 14 (III) R 30 R 31 C=CR 32 (CN) (VI) R 33 R 34 C=CR 35 (C(O)NR 36 R 37 ) (VII) dans lesquelles R 1 , R 2 et R 3 sont indépendamment les uns des autres sélectionnés parmi le groupe consistant en H, CO 2 H et C 1 -C 5 alkyle ; R 4 est sélectionné parmi le groupe consistant en –NHC(CH 3 ) 2 CH 2 C(O)CH 3 et –OR 25 avec R 25 sélectionné parmi le groupe consistant en H et C 1 -C 18 alkyle optionnellement substitué par un ou plusieurs groupement(s) sélectionné parmi le groupe consistant en -OH, -CO 2 H, -SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 5 , R 6 et R 7 sont indépendamment les uns des autres sélectionnés parmi le groupe consistant en H et C 1 -C 5 alkyle ; R 8 est C 1 -C 5 alkyle ; R 9 , R 10 , R 11 , R 12 , R 13 , R 14 , R 15 , R 16 , R 17 , R 18 , R 19 , R 20 , R 21 , R 22 , R 23 , R 24 , R 30 , R 31 , R 32 , R 33 , R 34 , R 35 sont indépendamment les uns des autres sélectionnés parmi le groupe consistant en H et C 1 -C 5 alkyle, de préférence sélectionnés parmi le groupe consistant en H et CH 3 ; R 36 et R 37 sont, indépendamment l’un de l’autre, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 38 , -OC(O)R 38 ; R 38 est sélectionné parmi le groupe consistant en C 1 -C 5 alkyle et C 6 -C 12 aryle substitué par un ou plusieurs groupements fonctionnels CO 2 H. Plus préférentiellement, ledit additif polymère P2 est de formule (I), (III), ou (IV) dans lesquelles R 1 , R 2 et R 3 sont indépendamment les uns des autres sélectionnés parmi le groupe consistant en H, CO 2 H et C 1 -C 3 alkyle ; R 4 est –OR 25 avec R 25 sélectionné parmi le groupe consistant en H et C 1 -C 15 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 , R 14 , R 15 , R 16 sont indépendamment les uns des autres sélectionnés parmi le groupe consistant en H et C 1 -C 5 alkyle, de préférence sélectionnés parmi le groupe consistant en H et CH 3 . En particulier, ledit additif polymère P2 est de formule (I), (III) ou (IV) dans laquelle R 1 , R 2 et R 3 sont indépendamment les uns des autres sélectionnés parmi le groupe consistant en H, CO 2 H et C 1 -C 3 alkyle ; R 4 est –OR 25 avec R 25 sélectionné parmi le groupe consistant en H et C 1 -C 10 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 5 alkyle optionnellement porteur d’un ou plusieurs groupement(s) -OH, -CO 2 H ou ester(s) ; avec w1 étant un entier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 , R 14 , R 15 , R 16 sont indépendamment les uns des autres sélectionnés parmi le groupe consistant en H et C 1 -C 5 alkyle, de préférence sélectionnés parmi le groupe consistant en H et CH 3 . Plus particulièrement, l’additif polymère P2 comprend des unités répétitives issues d’un monomère M2 de formule (I), (III) ou (IV) dans lesquelles R 1 , R 2 et R 3 sont indépendamment les uns des autres sélectionnés parmi le groupe consistant en H, CO 2 H et C 1 -C 3 alkyle ; R 4 est -OR 25 avec R 25 sélectionné parmi le groupe consistant en H et C 1 -C 1 0 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ ; R 25’ est sélectionné parmi le groupe consistant en C 1 -C 5 alkyle et C 6 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 5 alkyle optionnellement porteur d’un ou plusieurs groupement(s) -OH, -CO 2 H ou ester(s) ; avec w1 étant un entier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 13 , R 14 , R 15 , R 16 sont H ; R 11 et R 12 sont CH 3 . De manière privilégiée, l’additif polymère P2 comprend des unités répétitives issues d’un monomère M2 de formule (I) R 1 R 2 C=C(R 3 )(C(O)R 4 ) (I), (III) telle que définie ci-dessus ou (IV) telle que définie ci-dessus dans lesquelles R 1 , R 2 et R 3 sont indépendamment les uns des autres sélectionnés parmi le groupe consistant en H, CO 2 H et C 1 -C 3 alkyle ; R 4 est -OR 25 avec R 25 sélectionné parmi le groupe consistant en H et C 1 -C 5 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ ; R 25’ est sélectionné parmi le groupe consistant en C 1 -C 3 alkyle et C 6 aryle substitué par un ou plusieurs groupements fonctionnels CO 2 H ; R 9 , R 10 , R 13 , R 14 , R 15 , R 16 sont H ; R 11 et R 12 sont CH 3 . Selon un mode de réalisation, ledit additif polymère P2 est un homopolymère dudit monomère M2 selon l’une quelconque des formules (I) à (VII) ci-dessus. Selon un autre mode de réalisation, ledit additif polymère P2 est un copolymère de plusieurs monomères M2 selon l’une quelconque des formules (I) à (VII) ci-dessus. Par copolymère, on entend des unités répétitives issues d’au moins deux monomères M2 selon l’une quelconque des formules (I) à (VII) ci-dessus. Ainsi, selon un mode de réalisation particulier, ledit additif polymère P2 peut être un copolymère comprenant : des unités répétitives issues d’un monomère M2a de formule (I), (III), (IV), (V), (VI) ou (VII) R 1 R 2 C=C(R 3 )((X 2 ) p’ -C(O)R 4 ) (I) R 9 R 10 C=CR 11 C(O)OC(O)CR 12 =CR 13 R 14 (III) R 30 R 31 C=CR 32 (CN) (VI) R 33 R 34 C=CR 35 (C(O)NR 36 R 37 ) (VII) dans lesquelles R 1 , R 2 et R 3 sont indépendamment les uns des autres sélectionnés parmi le groupe consistant en H, CO 2 H et C 1 -C 5 alkyle ; R 4 est -OR 25 avec R 25 sélectionné parmi le groupe consistant en H et C 1 -C 18 alkyle substitué par un ou plusieurs groupement(s) sélectionné parmi le groupe consistant en –OH, -CO 2 H, SO 3 H, -OPO 3 2- , -C(O)OR 25’ , -OC(O)R 25’ ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 et R 14 sont indépendamment les uns des autres sélectionnés parmi le groupe consistant en H et C 1 -C 5 alkyle, de préférence sélectionnés parmi le groupe consistant en H et CH 3 ; R 15 , R 16 , R 17 , R 18 , R 19 , R 20 , R 21 , R 22 , R 23 , R 24 , R 30 , R 31 , R 32 , R 33 , R 34 et R 35 sont indépendamment les uns des autres sélectionnés parmi le groupe consistant en H et C 1 -C 5 alkyle, de préférence sélectionnés parmi le groupe consistant en H et CH 3 ; R 36 et R 37 sont, indépendamment l’un de l’autre, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 38 , -OC(O)R 38 ; R 38 est sélectionné parmi le groupe consistant en C 1 -C 5 alkyle et C 6 -C 12 aryle substitué par un ou plusieurs groupements fonctionnels CO 2 H ; et des unités répétitives issues d’un monomère M2b de formule (I’), (II) ou (III) ; ou un mélange de ceux-ci R 1 ’ R 2 ’ C=C(R 3 ’ )((X 2 ’ ) p ’ ’ -C(O)R 4 ’ ) (I’) R 5 R 6 C=C(R 7 )(OC(O)R 8 ) (II) dans lesquelles R 1 ’ , R 2 ’ et R 3 ’ sont indépendamment les uns des autres sélectionnés parmi le groupe consistant en H et C 1 -C 5 alkyle ; R 4 ’ est sélectionné parmi le groupe consistant en –NHC(CH 3 ) 2 CH 2 C(O)CH 3 et –OR 25 ’’ avec R 25 ’’ sélectionné parmi le groupe consistant en C 1 -C 18 alkyle et un hétérocycle à cinq ou six chainons comprenant au moins un atome d’azote dans sa chaine cyclique ; X 2 ’ est sélectionné parmi le groupe consistant en –[-C(O)OC(R 26 ’ )(R 27 ’ )C(R 28 ’ )(R 29 ’ )-] w1 ’ - et un groupement hydrocarbure C 1 -C 10 alkyle optionnellement porteur d’un ou plusieurs groupement(s) ou ester(s) ; avec w1’ étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1’, sélectionnés parmi le groupe consistant en H et C 1 -C 5 alkyle ; p’’ est 0 ou 1 ; R 5 , R 6 et R 7 sont indépendamment les uns des autres sélectionnés parmi le groupe consistant en H et C 1 -C 5 alkyle ; R 8 est C 1 -C 5 alkyle. De préférence, ledit additif polymère P2 peut être un copolymère comprenant : des unités répétitives issues d’un monomère M2a de formule (I), (III), (IV), (V) R 1 R 2 C=C(R 3 )((X 2 ) p’ -C(O)R 4 ) (I) R 9 R 10 C=CR 11 C(O)OC(O)CR 12 =CR 13 R 14 (III) dans lesquelles R 1 , R 2 et R 3 sont indépendamment les uns des autres sélectionnés parmi le groupe consistant en H, CO 2 H et C 1 -C 5 alkyle ; R 4 est -OR 25 avec R 25 sélectionné parmi le groupe consistant en H et C 1 -C 1 0 alkyle substitué par un ou plusieurs groupement(s) sélectionné parmi le groupe consistant en –OH, -CO 2 H, SO 3 H, -OPO 3 2- , -C(O)OR 25’ , -OC(O)R 25’ ; R 25’ est sélectionné parmi le groupe consistant en C 1 -C 3 alkyle et C 6 -C 1 0 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 et R 14 sont indépendamment les uns des autres sélectionnés parmi le groupe consistant en H et C 1 -C 5 alkyle, de préférence sélectionnés parmi le groupe consistant en H et CH 3 ; R 15 , R 16 , R 17 , R 18 , R 19 , R 20 , R 21 , R 22 , R 23 , R 24 sont indépendamment les uns des autres sélectionnés parmi le groupe consistant en H et C 1 -C 5 alkyle, de préférence sélectionnés parmi le groupe consistant en H et CH 3 ; et des unités répétitives issues d’un monomère M2b de formule (I’), (II) ou (III) ; ou un mélange de ceux-ci R 1 ’ R 2 ’ C=C(R 3 ’ )((X 2 ’ ) p ’ ’ -C(O)R 4 ’ ) (I’) R 5 R 6 C=C(R 7 )(OC(O)R 8 ) (II) dans lesquelles R 1 ’ , R 2 ’ et R 3 ’ sont indépendamment les uns des autres sélectionnés parmi le groupe consistant en H et C 1 -C 3 alkyle ; R 4 ’ est –OR 25 ’’ avec R 25 ’’ sélectionné parmi le groupe consistant en C 1 -C 1 0 alkyle ; X 2 ’ est sélectionné parmi le groupe consistant en –[-C(O)OC(R 26 ’ )(R 27 ’ )C(R 28 ’ )(R 29 ’ )-] w1 ’ - et un groupement hydrocarbure C 1 -C 10 alkyle optionnellement porteur d’un ou plusieurs groupement(s) ou ester(s) ; avec w1’ étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1’, sélectionnés parmi le groupe consistant en H et C 1 -C 5 alkyle ; p’’ est 0 ou 1 ; R 5 , R 6 et R 7 sont indépendamment les uns des autres sélectionnés parmi le groupe consistant en H et C 1 -C 5 alkyle ; R 8 est C 1 -C 5 alkyle. En particulier, ledit additif polymère P2 peut être un copolymère comprenant : des unités répétitives issues d’un monomère M2a de formule (I), (III), (IV), R 1 R 2 C=C(R 3 )(C(O)R 4 ) (I) R 9 R 10 C=CR 11 C(O)OC(O)CR 12 =CR 13 R 14 (III) dans lesquelles R 1 , R 2 et R 3 sont indépendamment les uns des autres sélectionnés parmi le groupe consistant en H, CO 2 H et C 1 -C 3 alkyle ; R 4 est -OR 25 avec R 25 sélectionné parmi le groupe consistant en H et C 1 -C 5 alkyle substitué par un ou plusieurs groupement(s) sélectionné parmi le groupe consistant en –OH, -CO 2 H, SO 3 H, -OPO 3 2- , -C(O)OR 25’ , -OC(O)R 25’ ; R 25’ est sélectionné parmi le groupe consistant en C 1 -C 3 alkyle et C 6 aryle substitué par un ou plusieurs groupements fonctionnels CO 2 H ; R 9 , R 10 , R 11 , R 12 , R 13 et R 14 sont indépendamment les uns des autres sélectionnés parmi le groupe consistant en H et C 1 -C 3 alkyle, de préférence sélectionnés parmi le groupe consistant en H et CH 3 ; R 15 , R 16 sont indépendamment les uns des autres sélectionnés parmi le groupe consistant en H et C 1 -C 3 alkyle, de préférence sélectionnés parmi le groupe consistant en H et CH 3 ; et des unités répétitives issues d’un monomère M2b de formule (I’), (II) ou (III) ; ou un mélange de ceux-ci R 1’ R 2’ C=C(R 3 ’ )(C(O)R 4’ ) (I’) dans lesquelles R 1 ’ , R 2 ’ et R 3 ’ sont indépendamment les uns des autres sélectionnés parmi le groupe consistant en H et C 1 -C 3 alkyle ; R 4 ’ est –OR 25 ’’ avec R 25 ’’ sélectionné parmi le groupe consistant en C 1 -C 5 alkyle. Certains copolymères sont illustrés dans les exemples de manière non limitative. Selon un mode de réalisation préféré, ledit additif polymère P2 a une masse molaire en poids comprise entre 500 g/mol et 50000 g/mol, avantageusement entre 500 g/mol et 40000 g/mol, de préférence entre 500g/mol et 30000 g/mol, plus préférentiellement entre 500 g/mol et 25000 g/mol, en particulier entre 500 g/mol et 20000 g/mol, plus particulièrement entre 500 g/mol et 15000 g/mol, de manière privilégiée entre 500 g/mol et 10000 g/mol. La masse moléculaire ou molaire est déterminée par Chromatographie d'Exclusion Stérique (CES). Une prise d'essai de la solution de polymère correspondant à 90 mg de matière sèche est introduite dans un flacon de 10 mL. On ajoute de la phase mobile, additionnée de 0,04 % de diméthylformamide (DMF), jusqu'à une masse totale de 10 g. La composition de cette phase mobile est la suivante : NaHCO 3 : 0,05 mol/L, NaNO 3 : 0,1 mol/L, triéthanolamine : 0,02 mol/L, NaN 3 0,03 % massique. La chaîne de CES est composée d'une pompe isocratique de type Waters 510, dont le débit est réglé à 0,8 mL/min, d'un passeur d'échantillons Waters 717+, d'un four contenant une précolonne de type Guard Column Ultrahydrogel Waters de 6 cm de longueur et 40 mm de diamètre intérieur, suivie d’une colonne linéaire de type Ultrahydrogel Waters de 30 cm de longueur et de 7,8 mm de diamètre intérieur. La détection est assurée au moyen d’un réfractomètre différentiel de type RI Waters 410. Le four est porté à la température de 60°C et le réfractomètre est porté à la température de 45°C. Le dispositif de CES est étalonné avec une série d'étalons polyacrylate de sodium fournis par Polymer Standards Service de poids moléculaire au sommet de pic compris entre 1 000 g/mol et 1.10 6 g/mol et d’indice de polymolécularité compris entre 1,4 et 1,7. La courbe d'étalonnage est de type linéaire et prend en compte la correction obtenue grâce au marqueur de débit : le diméthylformamide (DMF). Utilisation Ladite composition selon la présente invention peut être préparée en mélangeant les différents composants de celle-ci dans les proportions requises. Ladite composition telle que décrite dans la présente demande peut être utilisée dans de nombreuses applications. Ainsi, ladite composition peut être utilisée comme liant pour électrode (cathode ou anode). Ladite composition selon la présente invention peut être utilisée comme liant pour une électrode. Ainsi, la présente invention fournit une composition d’électrode comprenant ladite composition selon la présente invention, une matière active et optionnellement un agent conducteur. Dans un mode de réalisation préféré, la composition d’électrode possède la composition massique suivante : a. 50 % à 99,95 % de matériau actif, préférablement 50 % à 99 %, b. 0 % à 25 % d’agent conducteur, préférablement 0,5 % à 25 %, c. 0,05 % à 25 % dudit liant selon l’invention, préférablement 0,5 % à 25 %, d. 0 % à 5 % d’au moins un additif choisi dans le groupe constitué par un plastifiant, un liquide ionique, un agent dispersant pour additif conducteur, et un agent auxiliaire d’écoulement ; la somme de tous ces pourcentages étant de 100 %. Les agents conducteurs dans l’électrode sont composés d’un ou plusieurs matériaux qui peuvent améliorer la conductivité. Certains exemples comprennent des noirs de carbone tels que le noir d’acétylène, le noir de Ketjen ; des fibres de carbone, telles qu’un nanotube de carbone, une nanofibre de carbone, une fibre de carbone par croissance en phase vapeur ; des poudres métalliques telles qu’une poudre SUS, et une poudre d’aluminium. Les matériaux actifs dans les compositions d’électrode sont des matériaux qui sont capables de stocker et de libérer des ions lithium. Dans un mode de réalisation préféré, ladite électrode est une électrode négative. En particulier, pour une électrode négative, ledit matériau actif est choisi dans le groupe constitué par un alliage de lithium, du lithium métal, un oxyde métallique, un matériau de carbone tel que le graphite ou du carbone dur, le silicium, silicone, un alliage de silicium et Li 4 Ti 5 O 12 . La forme du matériau actif d’électrode négative n’est pas particulièrement limitée mais est préférablement particulaire. Dans un autre mode de réalisation préféré, ladite électrode est une électrode positive. Préférablement, pour une électrode positive, ledit matériau actif est choisi dans le groupe constitué par LiCoO 2 , Li(Ni, Co, AI)O 2 , Li (1+ x) Ni a Mn b Co c (x représente un nombre réel de 0 ou plus, a = 0,9, 0,8, 0,6, 0,5, ou 1/3, b = 0,05, 0,1, 0,2, 0,3, ou 1/3, c = 0,05, 0,1, 0,2, ou 1/3), LiNiO 2 , LiMn 2 O 4 , LiCoMnO 4 , Li 3 NiMn 3 O 3 , Li 3 Fe 2 (PO 4 ) 3 , Li 3 V 2 (PO 4 ) 3 , un spinelle Li Mn substitué par un élément différent possédant une composition représentée par Li1+xMn2-x-yMyO4, M représentant au moins un métal choisi parmi Al, Mg, Co, Fe, Ni, et Zn, x et y représentant indépendamment un nombre réel compris entre 0 et 2, titanate de lithium Li x TiO y – x et y représentant indépendamment un nombre réel compris entre 0 et 2, et un phosphate de métal et de lithium possédant une composition représentée par LiMPO4, M représentant Fe, Mn, Co, ou Ni. La forme du matériau actif d’électrode positive n’est pas particulièrement limitée mais est préférablement particulaire. De plus, la surface de chacun des matériaux décrits ci-dessus peut être revêtue. Le matériau de revêtement n’est pas particulièrement limité tant qu’il possède une conductivité des ions lithium et contient un matériau capable d’être maintenu sous la forme d’une couche de revêtement sur la surface du matériau actif. Des exemples du matériau de revêtement comprennent LiNbO 3 , Li 4 Ti 5 O 12 , et Li 3 PO 4 . Ladite composition d’électrode peut être déposée sur au moins une face d’un collecteur de courant pour former ladite électrode. Ce dépôt peut être effectué en présence d’un solvant organique, d’eau, d’un mélange des deux ou par un procédé sans solvant, i.e. par un procédé de production d’électrode revêtue à sec. Ledit solvant organique peut être sélectionné parmi le groupe consistant en n-methylpyrrolidone (NMP), dimethylsulfoxide (DMSO), N,N-dimethylformamide (DMF), triethylphosphite (TEP), acétone, cyclopentanone, tetrahydrofurane, methyl ethylketone (MEK), methyl isobutyl ketone (MiBK), ethyl acetate (EA), butyl acetate (BA), ethylene carbonate (EC), propylene carbonate (PC), dimethyl carbonate (DMC), diethyl carbonate (DEC), ethyl methyl carbonate (EMC), gamma-butyrolactone and N-butylpyrrolidone ; et les mélanges de ceux-ci. Ledit procédé de préparation de l’électrode revêtue à sec comprend les étapes suivantes : - mélange du matériau actif sous forme de poudre, dudit liant selon la présente invention, et optionnellement de l’agent conducteur sous forme de poudre, de l’additif sous forme de poudre ou des deux pour former ladite composition d’électrode selon la présente invention ; - dépôt de ladite composition d’électrode sur ledit collecteur de courant pour fabriquer une électrode, et - optionnellement consolidation de ladite électrode par un traitement thermomécanique. Ladite électrode revêtue à sec est ainsi préparée selon un procédé « sans solvant » c’est à dire qui ne requiert pas une étape d’évaporation de solvant résiduel après l’étape de dépôt car tous les constituants sont mélangés à l’état sec, sous forme de poudre, et le dépôt est également réalisé sans solvant. Un traitement thermomécanique fait référence à l’application d’une pression mécanique sur l’électrode à une température donnée. Un tel traitement thermomécanique peut être réalisé par exemple par une machine de calandrage comportant des rouleaux pouvant être chauffés ou une presse à plaques qui peut également être chauffée. Comme procédés de mélange sans solvant des différents constituants de la composition d’électrode avant la phase de dépôt sur le collecteur, on peut citer sans être exhaustif: mélange par agitation, mélange par jet d'air, mélange à haut cisaillement, mélange par mélangeur en V, mélange par mélangeur de masse à vis, mélange par double cône, mélange par tambour, mélange conique, mélange par double bras en Z, mélange en lit fluidisé, mélange en mélangeur planétaire, mélange par mécano-fusion, mélange par extrusion, mélange par calandrage, mélange par broyage. Selon un mode de réalisation, après l’étape de mélange de poudre, l’électrode est fabriquée par un procédé de pulvérisation sans solvant, par dépôt de la composition d’électrode sur le substrat métallique, par un procédé de pulvérisation pneumatique, par pulvérisation électrostatique, par trempage dans un lit de poudre fluidisée, par aspersion, par sérigraphie électrostatique, par dépôt avec des brosses rotatives, par dépôt avec des rouleaux rotatifs d’ajout, par calandrage. Selon un mode de réalisation, la consolidation de l’électrode après un procédé dépôt sur le substrat métallique par pulvérisation sans solvant (procédé de pulvérisation pneumatique, par pulvérisation électrostatique, par trempage dans un lit de poudre fluidisée, par aspersion, par sérigraphie électrostatique, par dépôt avec des brosses rotatives, par dépôt avec des rouleaux rotatifs d’ajout) est réalisée par un procédé de calandrage. Ce procédé consiste à appliquer une pression sur l’électrode à l’aide de deux rouleaux éventuellement chauffés. L’étape de consolidation est optionnelle. Sa mise en œuvre dépend de la technique utilisée pour déposer les constituants sur l’électrode. Ainsi lorsque l’étape de dépôt a été mise en œuvre par calandrage, cette étape de consolidation est optionnelle car le calandrage permet le dépôt et la consolidation de l’électrode simultanément. Selon un mode de réalisation, après l’étape de mélange de poudre, l’électrode est fabriquée par un procédé sans solvant en deux étapes. Une première étape consiste en la fabrication d’un film autoportant à partir de la formulation prémélangée avec un procédé thermomécanique comme une extrusion, un calandrage ou une thermocompression. Dans une deuxième étape, le film autoportant est stratifié sur le substrat métallique par un procédé combinant la température et la pression comme un calandrage ou une thermocompression. Selon un mode de réalisation, après l’étape de mélange de poudre, l’électrode est fabriquée par un procédé sans solvant en utilisant un procédé de calandrage qui permet de réaliser l’étape de filmification et de transfert du revêtement sur le collecteur de courant en une seule étape c’est-à-dire sans passer par une étape de fabrication d’un film auto-supporté. Pour ce faire, la calandre utilisée possède plusieurs rouleaux (au moins trois). La poudre obtenue après l’étape de mélange est introduite entre les deux premiers rouleaux le plus souvent chauffés et possédant des vitesses de rotation différentielles pour cisailler la poudre. Le revêtement formé et resté collé sur le rouleau le plus rapide est ensuite directement laminé sur le collecteur de courant avec un troisième rouleau. L’électrode ainsi obtenue peut-être repassée ultérieurement dans une calandre pour ajuster sa porosité ou son épaisseur si besoin. Selon un autre aspect de la présente invention, une batterie Li-ion est fournie. Préférablement, la batterie Li-ion comprend une électrode positive, une électrode négative et un séparateur. Au moins une des électrodes étant une électrode selon la présente invention. De préférence, ladite batterie Li-ion comprend également un sel de lithium sélectionné parmi le groupe consistant en LiCF 3 SO 3 , LiPF 6 , LiClO 4 , LiBF 4 , LiB(C 2 O 4 ) 2 , LiN(SO 2 F) 2 , LiN(SO 2 CF 3 ) 2 , LiN(SO 2 C 2 F 3 ) 2 , LiN(SO 2 C 2 F 5 ) 2 , LiN(SO 2 F)(SO 2 CF 3 ), LiN(SO 2 F)(SO 2 C 2 F 5 ), LiN(SO 2 CF 3 )(SO 2 C 2 F 5 ), LiAsF 6 , LiBF 2 C 2 O 4 , LiNO 3 , LiPF3(CF 2 CF 3 ) 3 , LiBETI, LiTDI, ou un mélange de ceux-ci. Selon un autre aspect de la présente invention, ladite composition peut être utilisée dans la préparation d’un polymère conducteur, d’un électrolyte solide pour piles à combustibles, d’un revêtement hydrophile, d’un revêtement hydrophobe ou d’un revêtement absorbant l’UV. Ladite composition peut être utilisée comme adhésif pour une structure multicouche extrudée sous forme d’un film, d’une feuille ou d’un tube. Ladite composition peut également être utilisée comme revêtement sur un métal. Exemples Pour les exemples ci-dessous on utilise les matériaux suivants : Solvant : NMP Sigma Aldrich anhydrous 99.5% ( P1 : PVDF-AA comprenant 1,1% en poids d’acide acrylique dans la chaine de PVDF ; polymère fluoré P1’ : homopolymère du fluorure de vinylidène non porteur de groupements polaires ; additif polymère P2 a : acide poly(acrylique) avec une masse molaire en poids (Mw) de l’ordre de 3000 à 4000 g/mol ; additif polymère P2b : copolymère contenant 90% d’acide acrylique et 10% d’acrylate d’éthyle (teneur en poids) ; additif polymère P2 c : copolymère contenant 70% d’acide acrylique et 30% d’acrylate d’éthyle (teneur en poids) ; P2d : copolymère contenant 90% de méthacrylate de méthyle et 10% d’anhydride de méthacrylique. Préparation des compositions Le polymère fluoré P1 a été mélangé avec ledit additif polymère P2 à sec (c’est-à-dire que les deux composants sont mélangés à l’état de poudre) dans les proportions détaillées ci-dessous dans le tableau 1. Composition B Polymère fluoré P1 Additif polymère P2 Ratio P1 / P2 * B1 (comp.) P1 7 g - 0 g - B2 (Inv.) P1 7 g P2a 0,0175 g 400 B3 (Inv.) P1 7 g P2a 0,0355 g 197 B4 (Inv.) P1 7 g P2a 0,0529 g 132 B5 (Inv.) P1 7 g P2a 0,071 g 98,6 B6 (Inv.) P1 7 g P2a 0,179 g 39,1 B7 (comp.) P1 7 g P2a 0,368 g 19,0 B8 (comp.) P1 7 g P2a 0,778 g 8,9 B9 (Inv.) P1 7 g P2b 0,035 g 200 B10 (Inv.) P1 7 g P2c 0,035 g 200 B11 (Inv.) P1 7 g P2d 0,035 g 200 B12 (comp.) P1’ 7 g P2a 0,07 g 100 * Ratio entre la teneur massique de P1 et la teneur massique de P2 dans ladite composition Aux compositions préparées ci-dessus, de la N-methylpyrrolidone (NMP) a été ajoutée pour former une solution d’une masse de 100 g. Préparation des compositions d’électrode C Une quantité des solutions préparées ci-dessus a été ajouté à 1,5g d’agent conducteur. La quantité de la solution est choisie de sorte à prélever 1,5 g de la composition B (c’est-à-dire que la quantité de solution prélevée permet de préparer une composition C comprenant 1,5g de (P1 et P2)). Le mélange est agité 4 fois avec un mélangeur Thinky ARE-250 à 2000 rpm. 97g de matière active ont été ajoutées à ce mélange et on agite 3 fois à 2000 rpm pendant 1 minute le mélange résultant. De la NMP a été ajoutée en trois fois (7g, 7g puis 6,5g) suivie par un mélange d’une minute à 2000 rpm après chaque ajout. La teneur en solide des compositions d’électrodes est de 73%. Analyse rhéologique des compositions d’électrode Après leur préparation, les compositions d’électrode sont analysées à 25°C à l’aide d’un rhéomètre TA HR10. La géométrie utilisée est une plaque parallèle de 40mm avec un écart de 500μm. Les courbes d’écoulement sont générées en effectuant un balayage du taux de cisaillement de 0,1 s-1 à 100 s-1. Le taux de cisaillement 10s-1 est utilisé pour comparer toutes les compositions. Le tableau 2 ci-dessous détaille les viscosités à 25°C et à un cisaillement de 10s-1 pour les différentes compositions d’électrode préparée. La viscosité est exprimée en centipoises (cP). Composition d’électrode C Composition B utilisée Viscosité (cP) Ratio viscosité V2/V1 Facteur de sedimentation S C1 (comp.) B1 (comp.) 5021 - 0,68 C2 (Inv.) B2 (Inv.) 5711 1,14 0,85 C3 (Inv.) B3 (Inv.) 7350 1,46 0,91 C4 (Inv.) B4 (Inv.) 8840 1,68 0,98 C5 (Inv.) B5 (Inv.) 11387 2,27 0,97 C6 (Inv.) B6 (Inv.) 16443 3,27 0,98 C7 (comp.) B7 (comp.) 39933 7,95 - C8 (comp.) B8 (comp.) 40000 7,97 - C9 (Inv.) B9 (Inv.) 6690 1,33 0,98 C10 (Inv.) B10 (Inv.) 6030 1,20 0,96 C11 (Inv.) B11 (Inv.) 4320 0,86 0,97 C12 (comp.) B12 (comp.) 3220 0,64 gélification * Le ratio de viscosité V2/V1 correspond au rapport entre la viscosité de la composition d’électrode considérée et la viscosité de la composition C1. Évaluation du facteur de sédimentation S La teneur en solides des compositions d’électrode a été mesurée à l’aide d’une thermobalance PCE-MA-100 de PCE instruments. L’analyse a été effectuée à 140°C. Deux échantillons de la même composition d’électrode ont été introduits chacun dans un pot tubulaire en PEHD de 1 cm de diamètre intérieur et de 5 cm de hauteur. Une thermobalance a été effectué à t = 0 pour le premier échantillon en prélevant 1 ml de composition d’électrode. Le second échantillon a été laissé au repos pendant 120h. Après ce temps de repos, 1 ml de composition d’électrode prélevé près de la surface a été analysé par thermobalance pour déterminer la teneur en solides. Le facteur de sédimentation S est calculé par le rapport entre la teneur en solides mesurée à t = 120h et la teneur en solides mesurée à t = 0. Pour les compositions C3 à C6 et C9, les échantillons ont été préalablement ajustés à une viscosité de la composition d’électrode entre 4500 cP et 6500 cP si elle est initialement en dehors de cette gamme. A cet effet, une quantité de NMP a été ajoutée pour diminuer la viscosité dans la gamme précitée tout en maintenant une teneur en solide de l’ordre de 71-73%. Les résultats sont repris dans le tableau 2 ci-dessus. Comme le démontre les résultats présentés dans le tableau 2 ci-dessus, l’absence d’additif polymère P2 entraine une forte sédimentation de la composition d’électrode préparée (composition C1). Au contraire, lorsque la composition d’électrode est préparée à partir d’une composition comprenant le polymère fluoré P1 et l’additif polymère P2 , la sédimentation n’est pas observée ou très légèrement présente. La stabilité des compositions d’électrode ainsi obtenue permette de maintenir une forte qualité dans la fabrication des électrodes préparée à partir des compositions selon l’invention décrites ci-dessus. Il a été également démontré qu’une teneur trop élevée en additif polymère P2 (compositions C7 et C8) dans une composition d’électrode aboutit à une viscosité tellement élevée que celle-ci n’est plus processable pour la fabrication d’électrode. Il a également été observé que la composition d’électrode préparée à partir d’un polymère fluoré non porteur de groupements polaires (composition C12) a rapidement gélifié contrairement aux compositions d’électrode préparées à partir de compositions selon la présente invention. Le demandeur a ainsi trouvé de manière surprenante une composition permettant de préparer des compositions d’électrode stables dans le temps et ayant une viscosité adaptée à la fabrication d’électrode. Composition comprenant un polymère fluoré porteur de groupements polaires P1 et un additif polymère P2 comprenant des unités répétitives issues d’un monomère M 2 ; le ratio massique entre ledit polymère fluoré P1 et ledit additif polymère P2 est supérieur ou égal à 20 ; ledit monomère M2 étant de formule (I), (II), (III), (IV), (V), (VI), (VII) ou un mélange de ceux-ci R 1 R 2 C=C(R 3 )((X 2 ) p’ -C(O)R 4 ) (I) R 5 R 6 C=C(R 7 )(OC(O)R 8 ) (II) R 9 R 10 C=CR 11 C(O)OC(O)CR 12 =CR 13 R 14 (III) R 30 R 31 C=CR 32 (CN) (VI) R 33 R 34 C=CR 35 (C(O)NR 36 R 37 ) (VII) dans lesquelles R 1 , R 2 et R 3 sont indépendamment les uns des autres sélectionnés parmi le groupe consistant en H, CO 2 H et C 1 -C 5 alkyle ; R 4 est sélectionné parmi le groupe consistant en –NHC(CH 3 ) 2 CH 2 C(O)CH 3 et –OR 25 avec R 25 sélectionné parmi le groupe consistant en H et C 1 -C 18 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 5 , R 6 et R 7 sont indépendamment les uns des autres sélectionnés parmi le groupe consistant en H et C 1 -C 5 alkyle ; R 8 est C 1 -C 5 alkyle ; R 9 , R 10 , R 11 , R 12 , R 13 , R 14 , R 15 , R 16 , R 17 , R 18 , R 19 , R 20 , R 21 , R 22 , R 23 , R 24 , R 30 , R 31 , R 32 , R 33 , R 34 , R 35 sont indépendamment les uns des autres sélectionnés parmi le groupe consistant en H et C 1 -C 5 alkyle, de préférence sélectionnés parmi le groupe consistant en H et CH 3 ; R 36 et R 37 sont, indépendamment l’un de l’autre, sélectionnés parmi le groupe consistant en H et C 1 -C 10 alkyle optionnellement substitué par un ou plusieurs groupement(s) –OH, -CO 2 H, SO 3 H, -OPO 3 2- , -C(O)OR 38 , -OC(O)R 38 ; R 38 est sélectionné parmi le groupe consistant en C 1 -C 5 alkyle et C 6 -C 12 aryle substitué par un ou plusieurs groupements fonctionnels CO 2 H. Composition selon l’une quelconque des revendications précédentes caractérisée en ce que le ratio massique entre ledit polymère fluoré P1 et ledit additif polymère P2 est inférieur ou égale à 1000, de préférence inférieur ou égale à 400. Composition selon l’une quelconque des revendications précédentes caractérisée en ce que ledit polymère P1 comprend des unités répétitives issues d’un monomère M1a sélectionné parmi le groupe consistant en fluorure de vinyle; fluorure de vinylidène (VDF); trifluoroéthylène (VF3); chlorotrifluoroéthylène (CTFE); 1,2-difluoroéthylène; tétrafluoroéthylène (TFE); hexafluoropropylène (HFP); perfluoro(alkyl vinyl) éthers tels que perfluoro(méthyl vinyl)éther (PMVE), perfluoro(éthyl vinyl) éther (PEVE) et perfluoro(propyl vinyl) éther (PPVE); perfluoro(1,3-dioxole); perfluoro(2,2-diméthyl-1,3-dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; perfluorobutyléthylène (PFBE); trifluoropropène, tétrafluoropropène, hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci. Composition selon l’une quelconque des revendications précédentes caractérisée en ce que ledit polymère fluoré P1 comprend des unités répétitives issues du monomère M1a et des unités répétitives issues d’un monomère M1c et optionnellement des unités répétitives issues d’un monomère M1b ; ledit monomère M1a étant le fluorure de vinylidène ; ledit monomère M1b sélectionné parmi le groupe consistant en fluorure de vinyle; trifluoroéthylène (VF3); chlorotrifluoroéthylène (CTFE); 1,2-difluoroéthylène; tétrafluoroéthylène (TFE); hexafluoropropylène (HFP); perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); le perfluoro(1,3-dioxole); le perfluoro(2,2-diméthyl-1,3-dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; le perfluorobutyl éthylène (PFBE); trifluoropropène, tétrafluoropropène, l’hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci ; ledit monomère M1c étant sélectionné parmi le groupe consistant en de formule R a R b C=C(R c )((X 3 ) p’’ C(O)R d ) dans laquelle les substituants R a , R b et R c sont indépendamment les uns des autres sélectionnés parmi le groupe consistant en H, CO 2 H et C 1 -C 5 alkyle ; R d est sélectionné parmi le groupe consistant en –NHC(CH 3 ) 2 CH 2 C(O)CH 3 ou –OR d ’ avec R d ’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R d ’’, -C(O)O-R d ’’ ou un hétérocycle à cinq ou dix chainons comprenant au moins un atome d’azote dans sa chaine cyclique ; R d ’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H ; p’’ est 0 ou 1 ; X 3 est sélectionné parmi le groupe consistant en –[-C(O)OC(R 26 ’ )(R 27 ’ )C(R 28 ’ )(R 29 ’ )-] w 2 - et un groupement hydrocarbure C 1 -C 10 alkyle optionnellement porteur d’un ou plusieurs groupement(s) -OH, -CO 2 H ou ester(s) ; avec w2 étant un entier de 1 à 50, avantageusement de 1 à 25, de préférence de 1 à 10, en particulier de 1 à 5 ; R 26 ’ , R 27 ’ , R 28 ’ , R 29 ’ sont indépendamment les uns des autres, indépendamment pour chaque unité w2, sélectionnés parmi le groupe consistant en H et C 1 -C 5 alkyle. Composition selon la revendication précédente caractérisée en ce que ledit monomère M1c est présent dans ledit polymère P1 dans une teneur molaire de 0,01 % à 5%. Composition selon la revendication 4 caractérisée en ce que ledit monomère M1 b est présent dans ledit polymère P1 dans une teneur molaire de 1 % à 25%. Composition selon l’une quelconque des revendications précédentes caractérisée en ce que ledit additif polymère P2 a une masse molaire en poids comprise entre 500 g/mol et 50000 g/mol, de préférence entre 500 g/mol et 25000 g/mol. Composition selon l’une quelconque des revendications précédentes caractérisée en ce que ledit additif polymère P2 comprend des unités répétitives issues d’un monomère M 2 de formule (I), (III) ou (IV) dans lesquelles R 1 , R 2 et R 3 sont indépendamment les uns des autres sélectionnés parmi le groupe consistant en H, CO 2 H et C 1 -C 3 alkyle ; R 4 est –OR 25 avec R 25 sélectionné parmi le groupe consistant en H et C 1 -C 15 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 -C 12 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 10 alkyle optionnellement porteur d’un ou plusieurs groupement(s) -OH, -CO 2 H ou ester(s) ; avec w1 étant un entier de 1 à 50, avantageusement de 1 à 25, de préférence de 1 à 10, en particulier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 , R 14 , R 15 , R 16 sont indépendamment les uns des autres sélectionnés parmi le groupe consistant en H et C 1 -C 5 alkyle, de préférence sélectionnés parmi le groupe consistant en H et CH 3 . Composition selon l’une quelconque des revendications précédentes caractérisée en ce que ledit additif polymère P2 comprend des unités répétitives issues d’un monomère M 2 de formule (I), (III) ou (IV) dans lesquelles R 1 , R 2 et R 3 sont indépendamment les uns des autres sélectionnés parmi le groupe consistant en H, CO 2 H et C 1 -C 3 alkyle ; R 4 est –OR 25 avec R 25 sélectionné parmi le groupe consistant en H et C 1 -C 10 alkyle optionnellement substitué par un ou plusieurs groupement(s) sélectionné parmi le groupe consistant en –OH, -CO 2 H, SO 3 H, -OPO 3 2- , -C(O)OR 25’ , -OC(O)R 25’ , et un hétérocycle à cinq ou six chainons comprenant au moins un atome d’azote dans sa chaine cyclique ; R 25’ est sélectionné parmi le groupe consistant en C 1 -C 5 alkyle et C 6 aryle substitué par un ou plusieurs groupements fonctionnels CO 2 H ; X 2 est sélectionné parmi le groupe consistant en –[-C(O)OC(R 26 )(R 27 )C(R 28 )(R 29 )-] w1 - et un groupement hydrocarbure C 1 -C 5 alkyle optionnellement porteur d’un ou plusieurs groupement(s) -OH, -CO 2 H ou ester(s) ; avec w1 étant un entier de 1 à 5 ; R 26 , R 27 , R 28 , R 29 sont indépendamment les uns des autres, indépendamment pour chaque unité w1, sélectionnés parmi le groupe consistant en H et C 1 -C 5 alkyle ; p’ est 0 ou 1 ; R 9 , R 10 , R 11 , R 12 , R 13 , R 14 , R 15 , R 16 sont indépendamment les uns des autres sélectionnés parmi le groupe consistant en H et C 1 -C 5 alkyle, de préférence sélectionnés parmi le groupe consistant en H et CH 3 . Composition selon l’une quelconque des revendications précédentes caractérisée en ce qu’elle possède un facteur de sédimentation S compris entre 0,8 et 1,1, calculé à partir de mesures de teneurs en solides effectuées par thermobalance à 140°C. Liant pour batterie Li-ion comprenant ladite composition selon l’une quelconque des revendications précédentes. Composition d’électrode comprenant une matière active et ledit liant selon la revendication précédente. Electrode pour batterie lithium-ion comportant un collecteur métallique dont au moins une face est recouverte de ladite composition d’électrode selon la revendication précédente. Batterie secondaire Li-ion comprenant une anode, une cathode et un séparateur, dans laquelle l’anode ou la cathode est une électrode selon la revendication précédente.